СПОСОБ ПОЛУЧЕНИЯ МОДИФИЦИРОВАННОГО 1,4-ЦИС-ПОЛИБУТАДИЕНА
WAY OF PRODUCTION OF MODIFIED 1,4-CIS-POLYBUTADIENE

Изобретение относится к технологии получения модифицированного цис-1,4-полибутадиена под влиянием каталитических систем Циглера-Натта и может быть использовано в промышленности СК, а получаемые полимеры в производстве резино-технических изделий, различных видов шин с высокими эксплуатационными характеристиками.
Известен способ получения цис-1,4-полибутадиена с использованием каталитической системы на основе соединений редкоземельных соединений (РЗС) (патент РФ №2248845, МПК B01J 37/04; C08F 04/52, 36/06, опубл. 27.03.2005 г.).
В вышеуказанном изобретении полимеризацию бутадиена осуществляют под влиянием предварительно сформированного в присутствии мономера каталитического комплекса, состоящего из карбоксилата или фосфата РЗС, алюминий органического соединения (наиболее часто употребляются триизобутилалюминий (ТИБА) и диизобутилалюминий гидрид (ДИБАГ)), хлорирующего агента (этилалюминийсесквихлорид (ЭАСХ).
Недостатком этого изобретения является то, что цис-1,4-полибутадиен с узким молекулярно-массовым распределением макромолекул (<2,5) из-за строго линейного строения молекулярных цепей характеризуется высокими показателями пластичности и хладотекучести.
Высокая пластичность и хладотекучесть цис-1,4-полибутадиена требует дополнительных энергозатрат при выделении его из растворов и сушке на сушильных агрегатах (снижение производительности оборудования за счет повышенной тянучести и липкости каучука). Такие каучуки плохо транспортируются (растекаются) в любой таре (мешки, контейнеры и т.д.) и плохо хранятся на складах как у производителей, так и у потребителей.
Известно, что с целью снижения хладотекучести и пластичности цис-1,4-полибутадиена для разветвления полимерной цепи применяют различные агенты пост-полимеризационной модификации (хлорида фосфора, олова, кремния и другие соединения). Однако эти способы не нашли практического применения из-за их недостаточной экологичности (L.Friebe, О.Nuyken, W.Obrecht «Катализаторы Циглера-Натта на основе неодима и их применение», стр.56, 2001 г.).
Наиболее близким по технической сущности и достигаемому результату к предлагаемому способу является способ получения полибутадиена (патент США 7.112632 B2, МПК C08F 8/08, C08F 136/06), основанный на использовании в качестве агентов модификации эпоксидированных растительных масел, эпоксидированных полибутадиенов, малеинизированных полибутадиенов (Ricon), эпоксидированных сополимеров диенов.
Недостатком этого способа является то, что все эти модификаторы являются дорогими.
Известен способ модификации резиновых смесей и резин с помощью низкомолекулярных ненасыщенных поликетонов (патент РФ №2345101, МПК C08J 3/20, C08L 21/00, C08C 19/04, опубл. 27.01.2009 г.), где модифицированная резиновая смесь готовится путем простого одновременного или последовательного смешения всех необходимых компонентов (высокомолекулярного каучука, низкомолекулярного ненасыщенного поликетона, наполнителей, вулканизующих агентов, пластификаторов и т.д.), а также добавлением низкомолекулярного каучука в готовые резиновые смеси с их последующим перемешиванием. Перемешивание и изготовление резиновой композиции осуществляется на стандартном смесительном оборудовании - вальцах, роторных или шнековых смесителях. Однако указанный способ модификации является довольно энергозатратным и требует значительного расхода поликетонов.
Технической задачей настоящего изобретения является способ получения модифицированного цис-1,4-полибутадиена с вязкостью по Муни 40-50 усл.ед, узким ММР (≤2,5) и низкой хладотекучестью (не более 25 мм/час).
Технический результат изобретения заключается в получении цис-1,4-полибутадиена с пониженной пластичностью и хладотекучестью, что облегчает выделение каучука из раствора, повышает сохранность формы брикетов каучука при их хранении и транспортировке, а также улучшает свойства вулканизатов на его основе. Кроме того, использование в качестве модификаторов ненасыщенных поликетонов позволит удешевить выпускаемый каучук, т.к. затраты на производство поликетонов значительно ниже стоимости модификаторов, используемых в производстве модифицированного 1,4-цис-полибутадиена. Использование указанного способа не требует значительных капитальных затрат.
Поставленная задача достигается тем, что получение модифицированного 1,4-цис-полибутадиена осуществляют полимеризацией бутадиена в среде углеводородного растворителя в присутствии неодимсодержащего каталитического комплекса с последующим добавлением модификаторов в количестве 1-40 ммоль/кг бутадиена при конверсии полимера ≥95% при температуре 55-85°C. В качестве модификаторов используют жидкие поликетоны, со среднечисловым молекулярным весом 5500-15000, содержащие от 0,1 до 16 мас.% кислорода в виде карбонильных групп и двойные углерод-углеродные связи. Преимущество предлагаемых в качестве модификаторов жидких» поликетонов в том, что они получены из полибутадиена и олигодиенов, без использования катализаторов и дорогих реагентов.
2
2
Используемые в качестве модификатора ненасыщенные поликетоны с необходимым содержанием карбонильных "групп и необходимым молекулярным весом получают путем некаталитического оксигенирования цис-1,4-полибутадиенового каучука с помощью закиси азота (NO) при температуре 50-350°C и давлении NO 0.01-100 атм. согласно патентам [Патент РФ №2230754, приор. 23.05.2003, МПК C08F 8/06; C08C 19/04. Патент РФ №2235102 приор. 23.05.2003, МПК C08F 8/06; C08C 19/04. Патент РФ №2283849, приор. 17.11.2004, МПК C08F 8/06; C08C 19/04. Патент РФ №2280044, 16.12.2004, МПК C08F 8/06; C08C 19/04. EP 1627890 (B1), 17.09.2008, K.A.Dubkov, et al.; Pat. US 7385011 (B2), 10.06.2008, K.A.Dubkov, et al.].
Получаемые таким способом ненасыщенные поликетоны представляют собой низкомолекулярные полимеры, имеющие в своем составе статистически распределенные по полимерной цепи кетонные (>C=O) функциональные группы, а также бутадиеновые звенья с двойными углерод-углеродными связями [K.A.Dubkov et al., New reaction for the preparation of liquid rubber, J.Polym. Sci., Part A: Polym. Chem. 44 (2006) 2510; S.V.Semikolenov et al., Ketonization of a nitrile-butadiene rubber by nitrous oxide. Comparison with the ketonization of other type diene rubbers, European Polym. J. 45 (2009) 3355]. Их состав может быть выражен следующей формулой:
где значения m и n зависят от степени оксигенирования исходного каучука.
Варьирование условий оксигенирования позволяет в широких пределах регулировать молекулярный вес получаемых ненасыщенных поликетонов и содержание в них карбонильных групп [K.A.Dubkov, et al., J.Polym. Sci., Part А: Polym. Chem. 44 (2006) 2510-2520]. Таким образом, указанный метод оксигенирования дополнительно позволяет синтезировать наиболее подходящий для модификации тип ненасыщенного поликетона. Это даст важные преимущества и дополнительные возможности для регулирования свойств цис-1,4-полибутадиена, модифицированного такими поликетонами.
Низкомолекулярные ненасыщенные поликетоны, используемые в качестве модификатора в предлагаемом способе, представляют собой жидкие олигомеры.
Предлагаемый способ, включающий получение модифицированного поликетонами цис-1,4-полибутадиена, позволяет получить более однородный по качеству полимер с высокими технологическими показателями, соответствующими лучшим мировым аналогам, и дает возможность управлять качеством полимера.
Изобретение подтверждается примерами конкретного исполнения.
Пример №1. (контрольный)
Полимеризацию бутадиена (Bt) проводят в углеводородном растворителе в присутствии каталитического комплекса, приготовленного на основе 2-этилгексил фосфата неодима (Nd), с последующим добавлением алкилирующего агента (в данном случае диизобутилалюминийгидрид (ДИБАГ)) и донора галогенов (этилалюминийсесквихлорид (ЭАСХ)). Соотношение компонентов в каталитическом комплексе составляет Bt: Nd: ДИБАГ: ЭАСХ = (15,0÷25,0):1,0:(8,0÷10,0):(2,0÷3,0). Время созревания комплекса 22-23 ч при температуре 25°C. Полимеризацию проводят в реакторе объемом 13 л при температуре полимеризации 60°C. При достижении конверсии полимера 95%, добавляют антиоксидант, дегазируют и сушат на вальцах. В полученном полимере определяют вязкость по Муни, пластичность, хладотекучесть, ММР.
Результаты эксперимента представлены в таблице 1.
Пример №2
Аналогичен примеру №1, с тем отличием, что при достижении конверсии 95% отбирают 2 кг полимеризата. Вводят антиоксидант, полимер дегазируют и высушивают на вальцах. Затем определяют физико-механические показатели (вязкость по Муни, эластическое восстановление, пластичность, хладотекучесть) и методом гельпроникающей хроматографии - среднечисловую молекулярную массу (Mn), средневесовую молекулярную массу (Mw), среднемолекулярную массу (Mz), полидисперсность (Mw/Mn) (контрольный образец). В оставшийся полимеризат через дозатор подают жидкий ненасыщенный поликетон (модификатор) с массовой долей кислорода 5,7%,
Mn=5500 в количестве - 1 ммоль/кг бутадиена (0,28 г/кг бутадиена) растворенного в 30 мл толуола.
n
w
n
Указанный ненасыщенный поликетон приготовлен согласно патентам [РФ №2230754; EP 1627890 (B1), 17.09.2008; US 7385011 (B2), 10.06.2008] путем оксигенирования закисью азота цис-1,4-полибутадиеного каучука СКД (M=128000, M/M=2,2).
Процесс модификации проводят при постоянном перемешивании в течение 60 мин при температуре 60°C. Затем вводят антиоксидант - агидол-2. Массовая доля агидола-2 составляет 0,6%. Полимер дегазируют и сушат на вальцах. Определяют физико-механические показатели и молекулярно-массовые характеристики (таблица №1).
Пример №3.
n
n
w
n
Аналогичен примеру №2, с тем отличием, что количество вводимого модификатора - ненасыщенного поликетона с массовой долей кислорода 2,7% и M=15000 составляет - 1,7 ммоль/кг бутадиена (0,48 г/кг бутадиена). Указанный ненасыщенный поликетон приготовлен согласно патентам [РФ №2230754; EP 1627890 (B1); US 7385011 (B2)] путем оксигенирования закисью азота цис-1,4-полибутадиеного каучука СКД (M=128000, M/M=2.2).
Модификацию осуществляют при достижении конверсии полимера 95% в течение 30 мин при температуре 85°C. Затем вводят антиоксидант агидол-2. Массовая доля агидола-2 составляет 1%. Физико-механические показатели и молекулярно-массовое распределение полученного полимера приведены в таблице №1.
Пример №4.
w
n
Аналогичен примеру №2, с тем отличием, что количество вводимого модификатора - ненасыщенного поликетона составляет 2,85 ммоль/ кг бутадиена (0,8 г/кг бутадиена). Указанный ненасыщенный поликетон приготовлен согласно патентам [РФ №2230754; EP 1627890 (B1), 1; US 7385011 (B2), 10.06.2008] путем оксигенирования закисью азота цис-1,4-полибутадиеного каучука СКД (Mn=128000, M/M=2,2).
Модификацию осуществляют при достижении конверсии полимера 96% в течение 30 мин при температуре 50°C. Физико-механические показатели и молекулярно-массовое распределение полученного полимера приведены в таблице №1.
Пример №5
Аналогичен примеру №2, с тем отличием, что количество вводимого модификатора составляет - 7,1 ммоль/кг бутадиена (2,0 г/кг бутадиена). Модификацию осуществляют при достижении конверсии полимера 99% в течение 20 мин при температуре 70°C. Затем вводят антиоксидант-ирганокс - 1520. Массовая доля ирганокса - 1520 составляет 0,2%. Физико-механические показатели и молекулярно-массовое распределение полученного полимера приведены в таблице №1.
Пример №6
Аналогичен примеру 2, с тем отличием, что количество вводимого модификатора составляет 15,0 ммоль/кг бутадиена (4,2 г/кг бутадиена). Модификацию осуществляют при достижении конверсии полимера 99% в течение 20 мин при температуре 65°C. Затем вводят антиоксидант-ирганокс - 1520. Массовая доля ирганокса - 1520 составляет 0,4%. Физико-механические показатели и молекулярно-массовое распределение полученного полимера приведены в таблице №1.
Пример №7
Аналогичен примеру 2, с тем отличием, что количество вводимого модификатора составляет 20 ммоль/кг бутадиена (5,6 г/кг бутадиена). Модификацию осуществляют при достижении конверсии полимера 96% в течение 15 мин при температуре 80°C. Физико-механические показатели и молекулярно-массовое распределение полученного полимера приведены в таблице №1.
Пример №8
Аналогичен примеру №2, с тем отличием, что количество вводимого модификатора составляет - 30 ммоль/кг бутадиена (8,4 г/кг бутадиена). Модификацию осуществляют при достижении конверсии полимера 98% в течение 60 мин при температуре 60°C. Физико-механические показатели и молекулярно-массовое распределение полученного полимера приведены в таблице №1.
Пример №9
Аналогичен примеру №2, с тем отличием, что количество вводимого модификатора составляет 40 ммоль/кг бутадиена (11,2 г/кг бутадиена). Модификацию осуществляют при достижении конверсии полимера 99% в течение 30 мин при температуре 60°C. Физико-механические показатели и молекулярно-массовое распределение полученного полимера приведены в таблице №1.
Пример №10
c=c
Аналогичен примеру №2, с тем отличием, что в качестве модификатора используют жидкий ненасыщенный поликетон с массовой долей кислорода 2,7%, Mn=15000, X=9,4% в количестве 2,1 ммоль/кг (1,26 г/кг бутадиена). Модификацию осуществляют при достижении конверсии полимера 95% в течение 40 мин при температуре 55°C. Физико-механические показатели и молекулярно-массовое распределение полученного полимера приведены в таблице №1.
Пример №11
Аналогичен примеру №10, с тем отличием, что количество модификатора с массовой долей кислорода 0,1%, Mn=7000 составляет 3,1 ммоль/кг (1,85 г/кг бутадиена). Модификацию осуществляют при достижении конверсии полимера 97% в течение 60 мин при температуре 60°C. Физико-механические показатели и молекулярно-массовое распределение полученного полимера приведены в таблице №1.
Пример №12
Аналогичен примеру №2, с тем отличием, что полимеризацию бутадиена проводят в углеводородном растворителе в присутствии каталитического комплекса, приготовленного на основе карбоксилата (версатата) неодима, с последующим добавлением алкилирующего агента (ДИБАГ) и донора галогенов (ЭАСХ). Соотношение компонентов Bt: Nd: ДИБАГ: ЭАСХ в каталитическом комплексе составляет (4÷10)-1-(10,0÷13,0)-(1,6÷3,0). Время созревания комплекса 18-23 ч при температуре 25°C. Количество вводимого модификатора составляет - 10,3 ммоль/кг бутадиена (2,88 г/кг бутадиена). Физико-механические показатели и молекулярно-массовое распределение полученного полимера приведены в таблице №1.
Пример №13
c=с
Аналогичен примеру №12, с тем отличием, что в качестве модификатора используют жидкий ненасыщенный поликетон с массовой долей кислорода 2,7%, Mn=15000, X=9,4% в количестве 2,07 ммоль/кг (0,58 г/кг). Модификацию осуществляют при достижении конверсии полимера 97% в течение 30 мин при температуре 65°C. Физико-механические показатели и молекулярно-массовое распределение полученного полимера приведены в таблице №1.
Таблица 1
Результаты испытаний полученных полимеров.
№ примера
Вязкость по Муни контрольного образца Мисх, усл. ед
Вязкость по Муни модифицированного образца Ммод, усл. ед
Пластичность по Карреру
Mw/Mn
хладотекучесть, мм/час
Z критерий
контрольный
по изобретению
1.
45,0
-
0,56
2,19
35,8
-
0,73
2.
36,4
40,2
0,50
2,38
-
27,5
0,78
3.
28,7
42,0
0,50
2,29
80,0
20,8
0,96
4.
34,0
47,1
0,46
2,35
-
21,9
0,81
5.
32,0
43,2
0,47
2,43
60,0
20,7
0,87
6.
38,0
50,0
0,42
2,40
13,0
0,93
7.
25,3
40,8
0,40
2,46
60,5
9,4
0,97
8.
34,4
49,9
0,37
2,50
-
6,3
0,96
9.
25,0
43,9
0,36
2,49
-
4,0
1,0
10.
42,1
50,0
0,50
2,36
61,0
20,5
0,97
11.
37,2
48,8
0,50
2,29
41,5
20,4
0,97
12.
36,0
43,0
0,53
2,50
44,0
23,3
0,97
13.
37,0
42,0
0,54
2,48
-
24,8
0,98
по прототипу
-
35-48
-
2,0-2,3
-
-
-
Пример №14
На основе полученного по примеру 4 полимера готовят резиновую смесь по следующей рецептуре:
модифицированный каучук - 100 мас.ч.
технический углерод - 60 мас.ч.
белила цинковые - 3 мас.ч.
масло нафтеновое - 15 мас.ч.
сера - 1,5 мас.ч.
сульфенамид Т - 0,9 мас.ч.
Каучук смешивают с ингредиентами на вальцах при температуре валков (35±5)°C по режиму, указанному в ТУ 38.303-03-071-2002. Определяют вулканизационные характеристики: условное напряжение, условную прочность при растяжении и относительное удлинение при разрыве (таблица 2).
Пример №15
Аналогичен примеру №14 с тем отличием, что резиновую смесь готовят на основе полимера, полученного по примеру 5. Результаты испытаний приведены в таблице №2.
Пример №16
Аналогичен примеру №14 с тем отличием, что резиновую смесь готовят на основе полимера, полученного по примеру 7. Результаты испытаний приведены в таблице №2.
Таблица 2
Вулканизационные характеристики полимеров.
№ п/п
Наименование показателей
ТУ 38.303-03-071-2002
пример 14
пример 15
пример 16
Свойства вулканизатов
12.
Оптимальная продолжительность вулканизации при 143°С, мин.
-
35
50
25
13.
Условное напряжение при 300% удл, МПа
не менее 11,0
11,0
11,97
11,11
14.
Условная прочность при растяжении, МПа
не менее 16,8
17,93
18,87
18,23
15.
Относительное удлинение при разрыве, %
не менее 360
450
441
430
16.
Относительная остаточная деформация после разрыва, %
-
8
8
8
Результаты, представленные в таблицах, подтверждают, что предложенный способ, включающий модификацию 1,4 цис-полибутадиена «жидкими» поликетонами, дает возможность получить цис-1,4-полибутадиен с вязкостью по Муни 40-50 усл. ед, с узким ММР (≤2,5), низкой хладотекучестью (≤25 мм/час) и улучшенными свойствами вулканизатов.
В настоящее время находит применение метод оценки качества каучука СКД-НД с помощью критерия Z (Ж, «Промышленное производство и использование эластомеров», М, 2010, №1. с 8-11), в соответствии с которым полимер обладает хорошими пласто-эластическими свойствами при Z≤1. Предлагаемый метод модификации 1,4 цис-полибутадиена жидкими поликетонами показывает, что получаемый модифицированный 1,4 цис-полибутадиен имеет показатель Z≤1.
Показатели качества полимера по заявляемому способу определяют по следующим методикам:
Вязкость по Муни - по ГОСТ 10722 (ISO 289-1), хладотекучесть - по ГОСТ 19920.18-74, пластичность и эластическое восстановление - по ГОСТ 19920.17-74.
Молекулярно-массовые характеристики полимеров определяют методом гель-проникающей хроматографии (методика ОАО «Воронежсинтезкаучук» ДК 229, СК 3089).